(57)【要約】【課題】冷凍機油を含有する二酸化炭素を冷媒として使用する、アルミニウムまたはアルミニウム合金製の蒸発器用内面溝付伝熱管において、伝熱性能を向上させる。【解決手段】アルミニウムまたはアルミニウム合金により構成された伝熱管１を備えており、伝熱管１内面に、伝熱管１の管軸と平行または傾斜する方向に延びる複数個の溝１１が形成されており、隣り合う溝１１間には、複数個のフィン１２が形成されており、伝熱管１の管外径をＤ単位：ｍｍ、溝１１の個数をＮ、フィン１２の高さをＨ単位：ｍｍ、フィン１２の巾をＷ２単位：ｍｍとしたとき、管外径および溝１１の個数が、４≦Ｎ／Ｄ≦９の関係を満たしており、かつ、フィン１２の高さおよびフィン１２の巾が、０．５≦Ｈ／Ｗ２≦１．７の関係を満たしている。【選択図】図１２
2015169363.tif 000002
【特許請求の範囲】
【請求項１】
冷凍機油を含有する二酸化炭素を冷媒として使用する熱交換器の蒸発器用内面溝付伝熱管であって、
アルミニウムまたはアルミニウム合金により構成された伝熱管（１）を備えており、
前記伝熱管（１）内面に、前記伝熱管（１）の管軸と平行または傾斜する方向に延びる複数個の溝（１１）が形成されており、
隣り合う前記溝（１１）間には、複数個のフィン（１２）が形成されており、
前記伝熱管（１）の管外径をＤ（単位：ｍｍ）、前記溝（１１）の個数をＮ、前記フィン（１２）の高さをＨ（単位：ｍｍ）、前記フィン（１２）の巾をＷ２（単位：ｍｍ）としたとき、前記管外径および前記溝（１１）の個数が、４≦Ｎ／Ｄ≦９の関係を満たしており、かつ、前記フィン（１２）の高さおよび前記フィン（１２）の巾が、０．５≦Ｈ／Ｗ２≦１．７の関係を満たしていることを特徴とする蒸発器用内面溝付伝熱管。
【請求項２】
前記管外径および前記溝（１１）の個数が、４≦Ｎ／Ｄ≦７．５の関係を満たしており、かつ、前記フィン（１２）の高さおよび前記フィン（１２）の巾が、０．５≦Ｈ／Ｗ２≦１．７の関係を満たしていることを特徴とする請求項１に記載の蒸発器用内面溝付伝熱管。
【請求項３】
前記伝熱管（１）内面における前記管軸方向に平行な直線と前記溝（１１）が延びる方向とが成す角度であるリード角（θ）が、１０°以上、４０°以下であることを特徴とする請求項１または２に記載の蒸発器用内面溝付伝熱管。
【請求項４】
前記伝熱管（１）の構成材料であるアルミニウムまたはアルミニウム合金の引張り強度をσ（単位：ＭＰａ）としたとき、前記フィン（１２）の高さおよび前記構成材料の引張り強度が、０．００１４≦Ｈ／σ≦０．００４の関係を満たしていることを特徴とする請求項１ないし３のいずれか１つに記載の蒸発器用内面溝付伝熱管。
【請求項５】
前記フィン（１２）の高さおよび前記構成材料の引張り強度が、０．００２≦Ｈ／σ≦０．００４の関係を満たしていることを特徴とする請求項４に記載の蒸発器用内面溝付伝熱管。
【発明の詳細な説明】
【技術分野】
【０００１】
本発明は、熱交換器の蒸発器用内面溝付伝熱管に関し、特に、冷凍機油を含有する二酸化炭素を冷媒として使用する蒸発器用内面溝付伝熱管に関する。
【背景技術】
【０００２】
従来、二酸化炭素冷媒を使用した熱交換器において、銅または銅合金製の伝熱管の内面に溝を形成した内面溝付管が使用されており、この伝熱管の内面溝により、伝熱管と冷媒との接触面積を増大し、伝熱性能を向上させている。
【０００３】
しかしながら、伝熱管を流通する二酸化炭素冷媒中には、圧縮機用の潤滑剤である冷凍機油が含まれている。このため、単に伝熱管の内面に溝を形成しただけでは、管内面に冷凍機油が滞留するおそれがある。
【０００４】
ところで、フィンアンドチューブ式熱交換器は、次のように製造される。すなわち、金属製の複数の板状部材（以下、外側フィンという）を相互に離間して配置し、複数の外側フィンに共通の貫通孔を設け、この貫通孔に伝熱管を通す。その後、伝熱管内に拡管子を挿通し、拡管子により管内面を機械的に拡管して伝熱管と外側フィンとを密着させる。
【０００５】
このため、伝熱管を機械拡管する際に、伝熱管内部における隣り合う溝間に形成されたフィンが潰れたり、倒れたりして、フィンアンドチューブ式熱交換器を組み立てたときに伝熱性能が低下するおそれがある。
【０００６】
これに対し、伝熱管やフィンの諸元を規定することで、冷凍機油の滞留を抑制するとともに、伝熱管の拡管時のフィン潰れやフィン倒れの発生を抑制した内面溝付伝熱管が提案されている（例えば、特許文献１参照）。
【先行技術文献】
【特許文献】
【０００７】
【特許文献１】特開２００９−２２８９２９号公報
【発明の概要】
【発明が解決しようとする課題】
【０００８】
ところで、冷凍機油を含有する二酸化炭素を冷媒として使用する蒸発器用内面溝付伝熱管において、構成材料を銅からアルミニウムまたはアルミニウム合金に変更して製造コストの低減を図りたいという要請がある。
【０００９】
しかしながら、以下の理由により、単に上記特許文献１に記載の内面溝付伝熱管の構成材料をアルミニウムまたはアルミニウム合金に変更しただけでは、伝熱性能が低下してしまう。
【００１０】
すなわち、アルミニウムは銅に対して材料強度が１／２程度しかないため、伝熱管の肉厚を増大させる必要がある。一方、伝熱管の肉厚を厚くした場合、伝熱管を従来と同様の大きさに拡管するためには、伝熱管により大きな荷重をかける必要がある。このため、伝熱管を機械拡管する際にフィンの頂点にかかる荷重が大きくなり、フィン潰れが発生しやすくなる。
【００１１】
これに対し、フィンの巾寸法（伝熱管の周方向の長さ）を大きくしてフィン潰れを抑制することが考えられる。しかしながら、フィンの巾寸法を大きくすると、溝面積または溝の巾寸法が小さくなるので、冷凍機油が伝熱管内に滞留し易くなり、伝熱性能が低下してしまう。
【００１２】
本発明は上記点に鑑みて、冷凍機油を含有する二酸化炭素を冷媒として使用する、アルミニウムまたはアルミニウム合金製の蒸発器用内面溝付伝熱管において、伝熱性能を向上させることを目的とする。
【課題を解決するための手段】
【００１３】
上記目的を達成するため、請求項１に記載の発明では、冷凍機油を含有する二酸化炭素を冷媒として使用する熱交換器の蒸発器用内面溝付伝熱管において、アルミニウムまたはアルミニウム合金により構成された伝熱管（１）を備えており、伝熱管（１）内面に、伝熱管（１）の管軸と平行または傾斜する方向に延びる複数個の溝（１１）が形成されており、隣り合う溝（１１）間には、複数個のフィン（１２）が形成されており、伝熱管（１）の管外径をＤ（単位：ｍｍ）、溝（１１）の個数をＮ、フィン（１２）の高さをＨ（単位：ｍｍ）、フィン（１２）の巾をＷ２（単位：ｍｍ）としたとき、管外径および溝（１１）の個数が、４≦Ｎ／Ｄ≦９の関係を満たしており、かつ、フィン（１２）の高さおよびフィン（１２）の巾が、０．５≦Ｈ／Ｗ２≦１．７の関係を満たしていることを特徴とする。
【００１４】
これによれば、管外径および溝（１１）の個数を４≦Ｎ／Ｄ≦９の関係を満たすようにすることで、伝熱性能を向上させることができる。また、フィン（１２）の高さとフィン（１２）の巾との比（Ｈ／Ｗ２）が小さくなると、溝（１１）内に冷凍機油が滞留しやすくなり、これにより伝熱性能が急激に低下する。一方、フィン（１２）の高さとフィン（１２）の巾との比（Ｈ／Ｗ２）が大きくなると、拡管子等による伝熱管（１）の拡管の際にフィン（１２）が倒れてしまうため、伝熱性能が低下する。このため、フィン（１２）の高さおよびフィン（１２）の巾が０．５≦Ｈ／Ｗ２≦１．７の関係を満たすようにすることで、伝熱性能を向上させることができる。
【００１５】
なお、この欄および特許請求の範囲で記載した各手段の括弧内の符号は、後述する実施形態に記載の具体的手段との対応関係を示すものである。
【図面の簡単な説明】
【００１６】
【図１】本発明の実施形態におけるフィンアンドチューブ式熱交換器を示す概略斜視図である。
【図２】本発明の実施形態に係る内面溝付伝熱管の管軸直行断面図である。
【図３】本発明の実施形態に係る内面溝付伝熱管の管軸を含む縦断面図である。
【図４】図２のＩＶ部拡大図である。
【図５】アルミニウムまたはアルミニウム合金により構成した内面溝付伝熱管および銅または銅合金により構成した内面溝付伝熱管について、溝数Ｎと管外径Ｄとの比Ｎ／Ｄとフィン巾Ｗ２との関係を示す特性図である。
【図６】アルミニウムまたはアルミニウム合金により構成した内面溝付伝熱管および銅または銅合金により構成した内面溝付伝熱管について、溝数Ｎと管外径Ｄとの比Ｎ／Ｄと溝巾Ｗ１との関係を示す特性図である。
【図７】アルミニウムまたはアルミニウム合金により構成した内面溝付伝熱管および銅または銅合金により構成した内面溝付伝熱管について、溝数Ｎと管外径Ｄとの比Ｎ／Ｄと熱伝達率向上比との関係を示す特性図である。
【図８】本発明の実施形態における内面溝付伝熱管の拡管子による拡管前後のフィン形状を示す模式図である。
【図９】本発明の実施形態に係る内面溝付伝熱管および比較例に係る内面溝付伝熱管について、溝数Ｎと管外径Ｄとの比Ｎ／Ｄとフィン巾Ｗ２との関係を示す特性図である。
【図１０】本発明の実施形態に係る内面溝付伝熱管および比較例に係る内面溝付伝熱管について、溝数Ｎと管外径Ｄとの比Ｎ／Ｄと溝巾Ｗ１との関係を示す特性図である。
【図１１】比較例における内面溝付伝熱管の拡管子による拡管前後のフィン形状を示す模式図である。
【図１２】冷凍サイクルにオイルセパレータが設けられている場合における、本発明の実施形態に係る内面溝付伝熱管、比較例に係る内面溝付伝熱管および銅または銅合金により構成した内面溝付伝熱管について、溝数Ｎと管外径Ｄとの比Ｎ／Ｄと熱伝達率向上比との関係を示す特性図である。
【図１３】冷凍サイクルにオイルセパレータが設けられていない場合における本発明の実施形態に係る内面溝付伝熱管、比較例に係る内面溝付伝熱管および銅または銅合金により構成した内面溝付伝熱管について、溝数Ｎと管外径Ｄとの比Ｎ／Ｄと熱伝達率向上比との関係を示す特性図である。
【図１４】フィン高さＨとフィン巾Ｗ２との比Ｈ／Ｗ２と熱伝達率向上比との関係を示す特性図である。
【図１５】フィン高さＨと伝熱管１の構成材料であるアルミニウムまたはアルミニウム合金の引張り強度σとの比Ｈ／σと熱伝達率向上比との関係を示す特性図である。
【図１６】リード角θと熱伝達率向上比との関係を示す特性図である。
【図１７】リード角θと冷媒の圧力損失上昇比との関係を示す特性図である。
【図１８】リード角θと熱交換性能比との関係を示す特性図である。
【発明を実施するための形態】
【００１７】
以下、本発明の一実施形態について図に基づいて説明する。本実施形態に係る内面溝付伝熱管は、冷凍サイクルの冷凍機油を含有する二酸化炭素冷媒と空気との間で熱交換を行うフィンアンドチューブ式熱交換器に適用される。
【００１８】
図１に示すように、フィンアンドチューブ式熱交換器は、内面溝付伝熱管１（以下、伝熱管１という）、プレートフィン２、Ｕベント管３およびヘッダ４等から構成されている。
【００１９】
伝熱管１は、内部を冷媒が流通する管であり、ヘアピン状（略Ｕ字状）に曲折されている。本実施形態では、伝熱管１は、アルミニウムまたはアルミニウム合金により構成されている。プレートフィン２は、空気と伝熱管１との伝熱面積を増大させて空気と冷媒との熱交換を促進する伝熱促進部材であり、プレート状（板状）に形成されている。Ｕベント管３は、Ｕ字状に形成されており、複数の伝熱管１の端部同士を接続する管である。ヘッダ４は、伝熱管１に対して冷媒の分配または集合を行うものである。
【００２０】
本実施形態のフィンアンドチューブ式熱交換器は、次のように製造される。まず、引き抜き加工により管を形成した後、この管の内面に転造加工を施すことにより管内面に溝が形成された伝熱管１を形成する。
【００２１】
次に、プレートフィン２に、伝熱管１が挿通される貫通孔を形成する。そして、複数のプレートフィン２を等間隔に配置した後、貫通孔に伝熱管１を挿通する。その状態で、伝熱管１内に拡管子を挿通し、拡管子により管内面を機械的に拡管して伝熱管１とプレートフィン２とを密着させる。その後、伝熱管１にＵベント管３およびヘッダ４をろう付け接合する。これにより、図１に示すような、内部に冷媒流路が形成されたフィンアンドチューブ式熱交換器が完成する。
【００２２】
続いて、本実施形態の伝熱管１の詳細な構成について説明する。以下、特に明記しない限り「伝熱管１」とは、拡管前の伝熱管１を意味している。
【００２３】
図２および図３に示すように、伝熱管１の管内面には、複数の溝１１が螺旋状に形成されている。溝１１は、伝熱管１の管軸と傾斜する方向に延びている。また、伝熱管１の管内面には、螺旋状の溝１１間の突起として螺旋状に延びるフィン１２が形成されている。伝熱管１の管内面に溝１１およびフィン１２が形成されることにより、管内面と冷媒との接触面積が増え、伝熱性能が向上する。
【００２４】
図２に示すように、伝熱管１の外径（管外径）をＤ（単位：ｍｍ）とする。図３に示すように、溝１１の管軸方向に対するリード角、すなわち伝熱管１の管内面における管軸方向に平行な直線Ｌと溝１１が延びる方向とが成す角度（ねじれ角）をθ（単位：°）とする。
【００２５】
図４に示すように、伝熱管１の管軸直交断面において、底肉厚をｔ、フィンの高さ、すなわち溝の深さをＨ（単位：ｍｍ）とする。伝熱管１の管軸直交断面において、溝１１の底面の巾（溝巾）、すなわち溝１１の底面における伝熱管１の周方向の長さをＷ１（単位：ｍｍ）とする。伝熱管１の管軸直交断面において、フィン１２の根本部分の巾（フィン巾）、すなわちフィン１２の根本部分における伝熱管１の周方向の長さをＷ２（単位：ｍｍ）とする。１つの伝熱管１の有する溝１１の個数（溝数）をＮとする。
【００２６】
ここで、溝数Ｎと管外径Ｄとの比Ｎ／Ｄとフィン巾Ｗ２との関係を図５に示し、溝数Ｎと管外径Ｄとの比Ｎ／Ｄと溝巾Ｗ１との関係を図６に示す。また、溝数Ｎと管外径Ｄとの比Ｎ／Ｄと熱伝達率向上比との関係を図７に示す。
【００２７】
図７の縦軸は、伝熱管１を管内面に溝１１およびフィン１２がない平滑管としたフィンアンドチューブ式熱交換器に対する熱伝達率の向上比を示している。なお、後述する図１２〜１６の縦軸も、図７の縦軸と同様の熱交換率の向上比を示している。また、図５〜図７において、実線は伝熱管１をアルミニウムまたはアルミニウム合金により構成した場合（以下、Ａｌ溝付管という）を、破線は伝熱管１を銅または銅合金により構成した場合（以下、Ｃｕ溝付管という）をそれぞれ示している。
【００２８】
Ａｌ溝付管は、Ｃｕ溝付管と比較して構成材料の引張り強度が低下するので、伝熱管１の底肉厚ｔが増加する。このため、Ａｌ溝付管では、図５に示すように、溝数Ｎを同一とした場合のフィン巾Ｗ２がＣｕ溝付管よりも大きくなるとともに、図６に示すように、溝数Ｎを同一とした場合の溝巾Ｗ１がＣｕ溝付管よりも小さくなる。その結果、Ａｌ溝付管では、溝１１に冷凍機油が滞留し易くなり、図７に示すように、フィン１２による良好な伝熱促進効果が得られない可能性がある。
【００２９】
ところで、従来の伝熱管１は、構成材料として銅または銅合金が用いられ、拡管子による伝熱管１の拡管によってフィン１２が潰れることを抑制するために、一定以上のフィン巾Ｗ２を確保している。
【００３０】
これに対し、本実施形態の伝熱管１は、構成材料としてアルミニウムまたはアルミニウム合金が用いられるとともに、図８に示すように、拡管後の溝巾Ｗ１’を一定以上確保するために、拡管前のフィン巾Ｗ２が従来よりも小さく設定されている。そこで、本発明者は、拡管後のフィン潰れを見越したフィン高さＨと溝数Ｎとの最適仕様を検討した。
【００３１】
本実施形態に係る伝熱管１および比較例に係る伝熱管１について、溝数Ｎと管外径Ｄとの比Ｎ／Ｄとフィン巾Ｗ２との関係を図９に示し、溝数Ｎと管外径Ｄとの比Ｎ／Ｄと溝巾Ｗ１との関係を図１０に示す。図９および図１０において、実線は本実施形態に係る伝熱管１を、一点鎖線は比較例に係る伝熱管１をそれぞれ示している。
【００３２】
なお、比較例に係る伝熱管１は、図１１に示すような従来の形状の伝熱管１、すなわち拡管子による伝熱管１の拡管によってフィン１２が潰れることを抑制するために一定以上のフィン巾Ｗ２を確保した伝熱管１を、アルミニウムまたはアルミニウム合金により構成したものである。
【００３３】
本実施形態に係る伝熱管１は、図９に示すように溝数Ｎを同一とした場合のフィン巾Ｗ２が比較例に係る伝熱管１よりも小さく、図１０に示すように溝数Ｎを同一とした場合の溝巾Ｗ１が比較例に係る伝熱管１よりも大きい。
【００３４】
続いて、本実施形態に係る伝熱管１、比較例の伝熱管１および従来技術であるＣｕ溝付管について、溝数Ｎと管外径Ｄとの比Ｎ／Ｄと熱伝達率向上比との関係を図１２および図３に示す。図１２は、冷凍サイクルに、冷媒中に混入した圧縮機潤滑用の冷凍機油を冷媒から分離するオイルセパレータ（図示せず）が設けられている場合（オイルレートが１％未満）を示しており、図１３は、冷凍サイクルにオイルセパレータが設けられていない場合（オイルレートが１〜５％）を示している。
【００３５】
また、図１２および図１３において、実線は本実施形態に係る伝熱管１を、一点鎖線は比較例に係る伝熱管１を、破線はＣｕ溝付管をそれぞれ示している。なお、図１２および図１３中には、本実施形態に係る伝熱管１として、フィン高さＨを０．１５ｍｍから０．３ｍｍの間で４段階変化させた場合のそれぞれにおける溝数Ｎと管外径Ｄとの比Ｎ／Ｄと熱伝達率向上比との関係を示している。
【００３６】
図１２に示すように、冷凍サイクルにオイルセパレータが設けられている場合、従来技術であるＣｕ溝付管では、最大で平滑管の熱伝達率の２．１倍程度まで熱伝達率を向上させることができる。一方、比較例の伝熱管１、すなわちＣｕ溝付管と同様の形状の伝熱管をアルミニウムまたはアルミニウム合金で構成したものでは、最大で平滑管の熱伝達率の１．３倍程度までしか熱伝達率を向上させることができない。
【００３７】
これに対し、本実施形態の伝熱管１では、従来技術であるＣｕ溝付管と同様に、最大で平滑管の熱伝達率の２．１倍程度まで熱伝達率を向上させることができる。具体的には、溝数Ｎと管外径Ｄとの比Ｎ／Ｄを４以上、９以下の範囲とすることで、平滑管の熱伝達率の約１．７倍の熱伝達率を確保することができる。
【００３８】
また、図１３に示すように、冷凍サイクルにオイルセパレータが設けられていない場合、従来技術であるＣｕ溝付管では、最大で平滑管の熱伝達率の１．９倍程度まで熱伝達率を向上させることができる。一方、比較例の伝熱管１、すなわちＣｕ溝付管と同様の形状の伝熱管をアルミニウムまたはアルミニウム合金で構成したものでは、最大で平滑管の熱伝達率の１．３倍程度までしか熱伝達率を向上させることができない。
【００３９】
これに対し、本実施形態の伝熱管１では、従来技術であるＣｕ溝付管と同様に、最大で平滑管の熱伝達率の１．９倍程度まで熱伝達率を向上させることができる。具体的には、溝数Ｎと管外径Ｄとの比Ｎ／Ｄを４以上、７．５以下の範囲とすることで、平滑管の熱伝達率の約１．７倍の熱伝達率を確保することができる。
【００４０】
続いて、フィン高さＨとフィン巾Ｗ２との比Ｈ／Ｗ２と熱伝達率向上比との関係を図１４に示す。図１４に示すように、フィン高さＨとフィン巾Ｗ２との比Ｈ／Ｗ２が小さくなると、溝１１内に冷凍機油が滞留しやすくなり、これにより伝熱性能が急激に低下する。一方、フィン高さＨとフィン巾Ｗ２との比Ｈ／Ｗ２が大きくなると、拡管子による伝熱管１の拡管の際にフィン１２が倒れるフィン倒れが発生し、伝熱性能が低下する。このため、フィン高さＨとフィン巾Ｗ２との比Ｈ／Ｗ２を０．５以上、１．７以下の範囲とすることで、伝熱性能を向上させることができる。
【００４１】
続いて、フィン高さＨと伝熱管１の構成材料であるアルミニウムまたはアルミニウム合金の引張り強度σとの比Ｈ／σと熱伝達率向上比との関係を図１５に示す。なお、本実施形態では、伝熱管１の構成材料の引張り強度σは、９５ＭＰａ以上に設定されている。
【００４２】
図１５に示すように、フィン高さＨと引張り強度σとの比Ｈ／σが小さくなると、フィン１２による冷媒撹拌効果が小さくなることで伝熱性能が急激に低下する。一方、フィン高さＨと引張り強度σとの比Ｈ／σが大きくなると、拡管子による伝熱管１の拡管の際にフィン１２が倒れるフィン倒れが発生し、伝熱性能が低下する。
【００４３】
このため、フィン高さＨと引張り強度σとの比Ｈ／σを０．００１４以上、０．００４以下の範囲とすることで、伝熱性能を向上させることができる。特に、伝熱性能が最も高くなる溝数Ｎと管外径Ｄとの比Ｎ／Ｄが７の場合では、フィン高さＨと引張り強度σとの比Ｈ／σを０．００２以上、０．００４以下の範囲とすることで、伝熱性能を向上させることができる。
【００４４】
続いて、リード角θと熱伝達率向上比との関係を図１６に示し、リード角θと冷媒の圧力損失上昇比との関係を図１７に示し、リード角θと熱交換器の性能比との関係を図１８に示す。図１７の縦軸は、伝熱管１を平滑管としたフィンアンドチューブ式熱交換器に対する冷媒の圧力損失の上昇比を示している。また、図１８の縦軸に示す熱交換器の性能比は、伝熱管１を平滑管としたフィンアンドチューブ式熱交換器の熱交換性能を１として表した熱交換性能の値である。
【００４５】
図１６に示すように、リード角θが１０°より小さくなると、伝熱管１内の冷媒の流れが螺旋状から直線状に近くなるため、高渇き度領域においてドライアウトし、熱伝達率が低下する。一方、図１７に示すように、リード角θが大きくなるにつれて、冷媒の圧力損失が上昇する。
【００４６】
このため、リード角θを１０°以上、４０°以下の範囲とすることで、図１８に示すように熱交換性能を向上させることができる。具体的には、熱交換性能を平滑管の１．０５倍まで向上させることができる。
【００４７】
（他の実施形態）
本発明は上述の実施形態に限定されることなく、本発明の趣旨を逸脱しない範囲内で、以下のように種々変形可能である。
【００４８】
（１）上記実施形態では、溝１１を、伝熱管１の管軸と傾斜する方向に延びるように形成した例について説明したが、これに限らず、溝１１を、伝熱管１の管軸と平行に延びるように形成してもよい。
【００４９】
（２）上記実施形態では、伝熱管１を、引き抜き加工により管を形成した後、この管の内面に転造加工を施すことにより形成した例について説明したが、伝熱管１の製造方法はこれに限定されない。例えば、伝熱管１を、押出し成形により形成してもよいし、転造加工を施した板状部材を曲げて溶接したもの（電縫管）により構成してもよい。
【符号の説明】
【００５０】
１    内面溝付伝熱管
１１  溝
１２  フィン
【図１】
2015169363.tif 000003
【図２】
2015169363.tif 000004
【図３】
2015169363.tif 000005
【図４】
2015169363.tif 000006
【図５】
2015169363.tif 000007
【図６】
2015169363.tif 000008
【図７】
2015169363.tif 000009
【図８】
2015169363.tif 000010
【図９】
2015169363.tif 000011
【図１０】
2015169363.tif 000012
【図１１】
2015169363.tif 000013
【図１２】
2015169363.tif 000014
【図１３】
2015169363.tif 000015
【図１４】
2015169363.tif 000016
【図１５】
2015169363.tif 000017
【図１６】
2015169363.tif 000018
【図１７】
2015169363.tif 000019
【図１８】
2015169363.tif 000020